(57)【要約】【課題】建物の外壁Ｗ等に設けられる耐火構造の十分な耐火性を長期間に亘り安定して確保するとともに、施工性を高める。【解決手段】火山性ガラス質複層板７と石膏ボード６とを接着剤により接着一体化して耐火パネル５とする。この耐火パネル５が建物の外壁Ｗに、火山性ガラス質複層板７を建物の外側に配置するように施工されている。また、耐火パネル５における火山性ガラス質複層板７の外面に、気体を遮蔽する不燃塗料の塗膜からなる気体遮蔽層１０が設けられている。【選択図】図２
2016211288.tif 000002
【特許請求の範囲】
【請求項１】
火山性ガラス質複層板と石膏ボードとが接着剤により接着一体化されたことを特徴とする耐火パネル。
【請求項２】
請求項１において、
火山性ガラス質複層板の表面及び裏面の少なくとも一方に気体を遮蔽する気体遮蔽層が設けられていることを特徴とする耐火パネル。
【請求項３】
請求項１又は２において、
気体遮蔽層は、無機物を主成分とする不燃性塗料であることを特徴とする耐火パネル。
【請求項４】
請求項１〜３のいずれか１つの耐火パネルが建物の外壁に火山性ガラス質複層板を建物の外側に配置して施工されていることを特徴とする外壁の耐火構造。
【発明の詳細な説明】
【技術分野】
【０００１】
本発明は、耐火パネル及び外壁に設けられる耐火構造に関する。
【背景技術】
【０００２】
都市部の建物が密集する地域では、火災が発生すれば延焼によって大きな被害が生じる可能性が高く、このような地域は防火地域や準防火地域とされ、建物はその階数や延べ面積に応じて要求される耐火性能を備えた基準による建築が義務付けられている。
【０００３】
耐火構造を有する外壁構造として、鉄骨下地に木毛セメント板及び石膏ボードを積層した構造が知られている。一般的に、耐火性能は材料の重量及び厚さに比例して高くなるので、厚さ２５ｍｍの木毛セメント板及び４２ｍｍの石膏ボードを用いると、耐火性能が上昇する。しかし、その反面、このような厚さの木毛セメント板や石膏ボードの重量が増大するので、施工性が悪くなる。
【０００４】
また、セメント系や珪酸カルシウム系の耐火材料は、自由水や結合水等の水分を多量に保持しており、加熱状態になると、この水分に起因して割れが発生することがあり、火災の際に可燃性の気体がその割れを通って屋内側に流入し、耐火性の悪化を招く。
【０００５】
他方、特許文献１に示すように、石膏ボード（又は木毛セメント板）の屋外側にフェノールフォームを積層し、そのフェノールフォームの外側に金属外装板を当接させてビス止めした耐火性外壁構造が提案されている。
【先行技術文献】
【特許文献】
【０００６】
【特許文献１】特開２０１１−１４０８３４号公報
【発明の概要】
【発明が解決しようとする課題】
【０００７】
この提案のものでは、フェノールフォームの使用によって軽量化が図られるものの、そのフェノールフォームは有機材料であるので、火災時の熱に弱くて劣化するだけでなく、経年変化に伴う劣化も避けられないという問題がある。
【０００８】
本発明は斯かる点に鑑みてなされたものであり、その目的は、外壁の耐火構造等に用いられる耐火パネルに改良を加えることにより、その耐火構造の十分な耐火性を長期間に亘り安定して確保するとともに、施工性を高めようとすることにある。
【課題を解決するための手段】
【０００９】
上記の目的を達成すべく、この発明では、耐火パネルは、火山性ガラス質複層板と石膏ボードとが接着されて一体化されたものとした。
【００１０】
すなわち、第１の発明の耐火パネルは、火山性ガラス質複層板と石膏ボードとが接着剤により接着一体化されたことを特徴とする。
【００１１】
この第１の発明では、耐火パネルのうちの石膏ボードは約２０％の結晶水を含んでおり、火災の際に加熱されると、この結晶水が熱分解して水蒸気となって徐々に放出され、温度の上昇を遅らせる働きをし、このことによって耐火性が得られる。
【００１２】
このとき、結晶水の放出に伴い石膏ボードの強度が低下して割れが発生しようとするが、耐火パネルは、この石膏ボードが火山性ガラス質複層板と接着されて一体化されたものであり、火山性ガラス質複層板は表裏層がロックウールからなっており、繊維間を結合する有機系接着剤が加熱により徐々に分解するものの、繊維が絡み合った表裏層は大きな寸法変化が生じないので、この火山性ガラス質複層板により該火山性ガラス質複層板と一体化された石膏ボードの強度が保持されて、石膏ボードが破壊するのは抑制される。よって十分な耐火性を長期間に亘り安定して確保することができる。また、火山性ガラス質複層板と石膏ボードとの間に接着剤層が形成されているので、この火山性ガラス質複層板と石膏ボードとの間を火災時の高温のガスが通り難くなり、このことによって耐火性能をさらに高めることができる。
【００１３】
また、耐火パネルは、予め火山性ガラス質複層板と石膏ボードとが接着されて一体化されたものであるので、複数枚（例えば３枚）の石膏ボードを個々に施工する場合に比べて、火山性ガラス質複層板と石膏ボードとが接着一体化された耐火パネルを施工する分だけ施工の手間が少なくなり、施工性が向上する。
【００１４】
しかも、上記複数枚の石膏ボードを建物の外壁に施工する場合、最も外側に位置する石膏ボードは、急な雨によって濡れたときにその強度が低下するので、高価な耐水石膏ボードを用いる必要があるが、本発明では、耐火パネルにおいて水による強度低下が比較的小さい火山性ガラス質複層板を外側に配置することで、高価な耐水石膏ボードを用いる必要がなく、急な雨による強度低下を安価に防止することができる。
【００１５】
第２の発明は、第１の発明において、火山性ガラス質複層板の表面及び裏面の少なくとも一方に気体を遮蔽する気体遮蔽層が設けられていることを特徴とする。
【００１６】
この第２の発明では、火山性ガラス質複層板の表面及び裏面の少なくとも一方に気体遮蔽層が設けられているので、火災時の高温のガス（気体）が火山性ガラス質複層板を通して例えば屋内側に流入しようとしても、それは気体遮蔽層によって遮蔽されるようになり、さらに耐火性能を高めることができる。
【００１７】
第３の発明は、第１又は第２の発明において、上記気体遮蔽層は、無機物を主成分とする不燃性塗料であることを特徴とする。
【００１８】
この第３の発明では、気体遮蔽層となる不燃性塗料は耐熱性があり、火災の炎に曝される部分にも使用することができる。
【００１９】
第４の発明の外壁の耐火構造は、第１〜第３の発明のいずれか１つの耐火パネルが建物の外壁に火山性ガラス質複層板を建物の外側に配置して施工されていることを特徴とする。
【００２０】
この第４の発明では、建物の外壁に設けられる耐火構造は、火山性ガラス質複層板と石膏ボードとが接着剤により接着一体化された耐火パネルが火山性ガラス質複層板を建物の外側に配置して施工されているので、耐火パネルのうちの石膏ボードの結晶水によって外壁の耐火性が得られる。また、結晶水の放出に伴い石膏ボードの強度が低下して割れが発生しようとしても、この石膏ボードに接着一体化された火山性ガラス質複層板により石膏ボードの強度が保持されて、石膏ボードの破壊が抑制され、十分な耐火性を長期間に亘り安定して確保することができる。また、火山性ガラス質複層板と石膏ボードとの間に接着剤層が形成されているので、火山性ガラス質複層板と石膏ボードとの間を火災時の高温のガスが通り難くなり、耐火性能をさらに高めることができる。また、複数枚の石膏ボードを個々に施工する場合に比べて、火山性ガラス質複層板と石膏ボードとが接着一体化された耐火パネルを施工するだけで施工の手間が少なくなり、施工性が向上する。しかも、耐火パネルにおいて水による強度低下が比較的小さい火山性ガラス質複層板が建物の外側に配置されているので、高価な耐水石膏ボードを用いることが不要で、急な雨による強度低下の防止を安価に防止することができる。
【発明の効果】
【００２１】
以上説明したように、本発明によると、耐火パネルとして、火山性ガラス質複層板と石膏ボードとを接着剤により接着一体化したことにより、石膏ボードに含まれる結晶水の熱分解による放出と、火山性ガラス質複層板及び石膏ボードの間の接着剤層による高温ガスの通過規制とによって耐火性が得られるとともに、結晶水の放出に伴い石膏ボードの強度が低下するのを火山性ガラス質複層板によって防いで石膏ボードの破壊を抑制でき、よって十分な耐火性を長期間に亘り安定して確保することができる。また、複数枚の石膏ボードを個々に施工する場合に比べて、火山性ガラス質複層板と石膏ボードとが接着一体化された耐火パネルを施工する分だけ施工の手間が少なくなり、施工性が向上する。さらに、複数枚の石膏ボードを建物の外壁に施工する場合のように、高価な耐水石膏ボードを用いる必要がなく、急な雨に対する強度低下を安価に防止することができる。
【図面の簡単な説明】
【００２２】
【図１】図１は、本発明の実施形態に係る外壁の耐火構造を分解して示す斜視図である。
【図２】図２は、外壁の耐火構造の水平断面図である。
【図３】図３は、耐火パネルの斜視図である。
【図４】図４は、実施例及び比較例の表面温度の上昇平均値を示す図である。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものでは全くない。
【００２４】
図１及び図２は、本発明の実施形態に係る外壁の耐火構造を示し、この耐火構造は建物の外壁Ｗに設けられる。外壁Ｗは、建物の骨組みをなす横胴縁１の屋外側に配置される石膏ボード２と、この石膏ボード２の屋外側に配置される本発明の実施形態に係る耐火パネル５と、この耐火パネル５の屋外側に配置される防水材１２と、この防水材１２の屋外側に通気金具（図示せず）を介して隙間を空けて配置される窯業系サイディング１３（外装材）とを備え、これらは重ねられて釘やビス（図示せず）により横胴縁１に取付固定されている。
【００２５】
上記石膏ボード２は、例えば厚さ９．５ｍｍの矩形板材からなる。また、防水材１２は、例えばポリエチレン不織布からなる透湿性防水シートやアスファルト防水紙等からなる。
【００２６】
上記耐火パネル５は、壁厚さ方向の略中央部に配置されて耐火構造の要部をなすものであり、図３にも示すように、内側の石膏ボード６と外側の火山性ガラス質複層板７（例えば大建工業（株）製の商品名「ダイライト」等）とからなる。この耐火パネル５における石膏ボード６は、耐火パネル５内側の上記石膏ボード２と同じで、例えば厚さ９．５ｍｍの矩形板材からなる。一方、火山性ガラス質複層板７は、石膏ボード６と同じ大きさで、例えば厚さ１２．５ｍｍで比重が０．５〜０．９の矩形板材からなり、施工性及び熱を伝え難い点から比重の低いものが好ましい。
【００２７】
そして、上記火山性ガラス質複層板７の裏面と石膏ボード６の表面との間には接着剤層８が介在されており、火山性ガラス質複層板７と石膏ボード６とは接着剤層８の接着剤により接着一体化されて耐火パネル５を構成している。
【００２８】
上記耐火パネル５の火山性ガラス質複層板７と石膏ボード６とを接着する接着剤は、特に限定されず、例えば酢酸ビニル系等の一般的な接着剤を使用することができる。また、接着剤は、火山性ガラス質複層板７と石膏ボード６との接着面の全体に均一に塗布してもよく、或いは接着面への線状塗布や点状塗布であっても構わない。こうして接着面に接着剤を塗布した後に火山性ガラス質複層板７と石膏ボード６とを接着面で重ねて積層し、プレス又は複数枚を接着剤が硬化するまで堆積して一体化すればよい。
【００２９】
さらに、耐火パネル５の火山性ガラス質複層板７において、屋外側の面になる表面には気体遮蔽層１０が一体的に設けられている。この気体遮蔽層１０は、例えば火災時に発生する高温の可燃性ガス等の気体が耐火パネル５の火山性ガラス質複層板７や石膏ボード６、或いは耐火パネル５内側の石膏ボード２を通過するのを遮蔽するためのものであり、例えば無機物を主成分とする不燃性塗料が用いられ、その塗料が塗布されて塗膜として形成される。この不燃性塗料は、例えば膨潤性の高い珪酸塩鉱物（バーミキュライトやベントナイト等）を主成分とし、アクリル樹脂やウレタン樹脂等で耐水性を持たせた塗料が好ましい。尚、気体遮蔽層１０の透湿抵抗の一例を挙げると、不燃性塗料が塗布されていない火山性ガラス質複層板７が０．０００９ｍ２・ｓ・Ｐａ／ｎｇに対して、塗布されたものは０．００３３ｍ２・ｓ・Ｐａ／ｎｇで、気体が透過し難いことを示している。
【００３０】
各耐火パネル５は、その周縁部で隣接する他の耐火パネル５と互いに突き合わされ、その突き合わせ部分を継ぎ目とした状態で壁面に沿って並べられて施工されている。
【００３１】
したがって、この実施形態に係る外壁Ｗの耐火構造では、石膏ボード２の外側に耐火パネル５が施工され、この耐火パネル５は、外側の火山性ガラス質複層板７と内側の石膏ボード６とを接着剤層８を介して接着一体化されたものである。この耐火パネル５のうちの石膏ボード６は約２０％の結晶水を含んでいるので、火災の際に耐火パネル５が加熱されると、この石膏ボード６に含まれる結晶水が熱分解し水蒸気となって徐々に放出され、このことで石膏ボート６延いては耐火パネル５の温度の上昇を遅らせる働きをし、よって耐火パネル５ないし外壁構造の耐火性が得られる。
【００３２】
そして、石膏ボード６は、上記結晶水の放出に伴い強度が低下して割れが発生しようとするが、耐火パネル５の火山性ガラス質複層板７は表裏層がロックウールからなっており、繊維間を結合する有機系接着剤が加熱により徐々に分解するものの、繊維が絡み合った表裏層は大きな寸法変化が生じない。このような火山性ガラス質複層板７が石膏ボード６と接着により一体化されているので、この火山性ガラス質複層板７により石膏ボード６の強度が保持されて、石膏ボード６が破壊するのは抑制される。このことにより、耐火パネル５ないし外壁構造の十分な耐火性を長期間に亘り安定して確保することができる。しかも、火山性ガラス質複層板７と石膏ボード６との間に接着剤層８が形成されているので、この火山性ガラス質複層板７と石膏ボード６との間を火災時の高温のガスが通り難くなり、このことによって耐火構造の耐火性能をさらに高めることができる。
【００３３】
加えて、耐火パネル５の火山性ガラス質複層板７の外側の表面に気体遮蔽層１０が不燃性塗料の塗膜として設けられているので、火災時の高温のガス（気体）が屋外側から耐火パネル５及び石膏ボード２を通して屋内側に流入しようとしても、それは火山性ガラス質複層板７表面の気体遮蔽層１０によって遮蔽されるようになり、さらに耐火構造の耐火性能を高めることができる。
【００３４】
この気体遮蔽層１０は、無機物を主成分とする不燃性塗料であり、この不燃性塗料は耐熱性があるので、火災の炎に曝される部分にも使用することができる。
【００３５】
また、耐火パネル５は、予め火山性ガラス質複層板７と石膏ボード６とが接着されて一体化されたものであるので、耐火構造として、仮に例えば３枚の石膏ボードを個々に施工する場合に比べて、火山性ガラス質複層板７と石膏ボード６とが接着一体化された耐火パネル５を内側の石膏ボード２と共に施工するだけで済み、施工の手間が少なくなって施工性を向上させることができる。
【００３６】
そして、上記のように３枚の石膏ボードを建物の外壁に施工する場合、最も外側に位置する石膏ボードが急な雨によって濡れると、そのときに強度が低下するので、その最外層の石膏ボードとしては高価な耐水石膏ボードを用いる必要がある。これに対し、本実施形態では、耐火パネル５が外側に配置され、その耐火パネル５において水による強度低下の比較的小さい火山性ガラス質複層板７が外側に配置されているので、高価な耐水石膏ボードを用いる必要がなく、急な雨に起因する強度低下を安価に防止することができる。
【００３７】
（その他の実施形態）
尚、上記実施形態では、外壁の壁厚さ方向に耐火パネル５及び石膏ボード２が積層されているが、石膏ボード２の内側にさらに複数の石膏ボード（無機板）を積層してもよい。或いは、上記石膏ボード２は省略して耐火パネル５のみであってもよい。耐火パネル５のみであっても、その火山性ガラス質複層板７に設けられた気体遮蔽層１０による高温ガスの遮蔽効果により耐火性能が得られるとともに、軽量で薄い耐火パネル５による施工性の向上が図られる。
【００３８】
また、上記実施形態では、気体遮蔽層１０が耐火パネル５における火山性ガラス質複層板７の表面に設けられているが、火山性ガラス質複層板７の裏面（屋内側の面）に設けられていてもよく、或いは火山性ガラス質複層板７の表面及び裏面の両方に設けられていてもよい。要は、火山性ガラス質複層板７の表面及び裏面の少なくとも一方に気体遮蔽層１０を設けて気体の通過を遮蔽するようにすればよい。
【００３９】
さらに、上記実施形態では、外壁Ｗの屋外側に窯業系サイディング１３を配置しているが、金属系サイディング（金属外装材）、木材、モルタルを有する外装材であってもよい。
【００４０】
また、建物の構造が木造軸組構造、木造枠組構造、軽量又は重量の鉄骨構造であっても本発明を適用することができる。
【００４１】
そして、本発明の耐火パネル５は、外壁Ｗ以外の耐火構造にも適用できるのは勿論である。
【実施例】
【００４２】
次に、具体的に実施した実施例について説明する。
【００４３】
（実施例）
上記実施形態に記載したように（図１及び図２参照）、軽量鉄骨に厚さ１２．５ｍｍの石膏ボードを釘を使用して打ち付け、その石膏ボード上から耐火パネルを釘を使用して軽量鉄骨に打ち付けた。耐火パネルは、厚さ９．５ｍｍの石膏ボードと厚さ１２．５ｍｍの火山性ガラス質複層板（大建工業（株）製の商品名「ダイライト」）とを酢酸ビニル樹脂接着剤により接着一体化したもので、火山性ガラス質複層板が屋外側になるように配置した。また、火山性ガラス質複層板の屋外側の表面には、不燃性塗料の塗布によって気体遮蔽層を一体的に設けた。耐火パネルと石膏ボードとを合わせた合計の厚さは３４．５ｍｍである。
【００４４】
その後、耐火パネルの上に防水シートを貼り、窯業系サイディングを施工した。そして、この実施例の構造の試験片として、耐火パネルと石膏ボードとを重ねたものを用いた。
【００４５】
（比較例）
軽量鉄骨に厚さ１２．５ｍｍの石膏ボードを釘を使用して打ち付け、その石膏ボード上から厚さ１２．５ｍｍの２枚の火山性ガラス質複層板（大建工業（株）製の商品名「ダイライト」）を重ねてそれぞれ釘を使用して軽量鉄骨に打ち付けた。各火山性ガラス質複層板の屋外側の表面には、不燃性塗料の塗布によって気体遮蔽層を一体的に設けた。２枚の火山性ガラス質複層板と石膏ボードとを合わせた合計の厚さは３７．５ｍｍである。
【００４６】
その後、耐火パネルの上に防水シートを貼り、窯業系サイディングを施工した。この比較例の構造の試験片として、２枚の火山性ガラス質複層板と石膏ボードとを重ねたものを用いた。
【００４７】
（耐火性の試験）
実施例及び比較例の各試験片を１ｍ角の小型炉に入れ、その表面（実施例では耐火パネルにおける火山性ガラス質複層板の表面、比較例では外側の火山性ガラス質複層板の表面）に炎を当てて１時間加熱し、そのときの試験片裏面の温度を６〜８箇所測定した。すなわち、この試験は、試験片の表面に炎が当てられたときに裏面の温度がどの程度上昇するかを調べたものであり、これらの裏面温度の上昇値の平均値（ケルビン）を図４に示す。
【００４８】
この図４を見ると、実施例の方が比較例よりも高いものの、その差は５Ｋで誤差範囲と言え、両者は実質的に同じである。従って、実施例は、総厚さが比較例よりも薄くなっているにも拘わらず比較例と同程度の遮熱性が得られることが判る。
【産業上の利用可能性】
【００４９】
本発明は、外壁の耐火構造に関して軽量の薄い無機板により施工性を高め、耐火性能の向上を図ることができるので、極めて有用である。
【符号の説明】
【００５０】
Ｗ  外壁
２  石膏ボード
５  耐火パネル
６  石膏ボード
７  火山性ガラス質複層板
８  接着剤層
１０  気体遮蔽層
【図１】
2016211288.tif 000003
【図２】
2016211288.tif 000004
【図３】
2016211288.tif 000005
【図４】
2016211288.tif 000006
【手続補正書】
【提出日】平成28年8月19日(2016.8.19)
【手続補正１】
【補正対象書類名】明細書
【補正対象項目名】全文
【補正方法】変更
【補正の内容】
【発明の詳細な説明】
【技術分野】
【０００１】
本発明は、耐火パネル及び外壁に設けられる耐火構造に関する。
【背景技術】
【０００２】
都市部の建物が密集する地域では、火災が発生すれば延焼によって大きな被害が生じる可能性が高く、このような地域は防火地域や準防火地域とされ、建物はその階数や延べ面積に応じて要求される耐火性能を備えた基準による建築が義務付けられている。
【０００３】
耐火構造を有する外壁構造として、鉄骨下地に木毛セメント板及び石膏ボードを積層した構造が知られている。一般的に、耐火性能は材料の重量及び厚さに比例して高くなるので、厚さ２５ｍｍの木毛セメント板及び４２ｍｍの石膏ボードを用いると、耐火性能が上昇する。しかし、その反面、このような厚さの木毛セメント板や石膏ボードの重量が増大するので、施工性が悪くなる。
【０００４】
また、セメント系や珪酸カルシウム系の耐火材料は、自由水や結合水等の水分を多量に保持しており、加熱状態になると、この水分に起因して割れが発生することがあり、火災の際に可燃性の気体がその割れを通って屋内側に流入し、耐火性の悪化を招く。
【０００５】
他方、特許文献１に示すように、石膏ボード（又は木毛セメント板）の屋外側にフェノールフォームを積層し、そのフェノールフォームの外側に金属外装板を当接させてビス止めした耐火性外壁構造が提案されている。
【先行技術文献】
【特許文献】
【０００６】
【特許文献１】特開２０１１−１４０８３４号公報
【発明の概要】
【発明が解決しようとする課題】
【０００７】
この提案のものでは、フェノールフォームの使用によって軽量化が図られるものの、そのフェノールフォームは有機材料であるので、火災時の熱に弱くて劣化するだけでなく、経年変化に伴う劣化も避けられないという問題がある。
【０００８】
本発明は斯かる点に鑑みてなされたものであり、その目的は、外壁の耐火構造等に用いられる耐火パネルに改良を加えることにより、その耐火構造の十分な耐火性を長期間に亘り安定して確保するとともに、施工性を高めようとすることにある。
【課題を解決するための手段】
【０００９】
上記の目的を達成すべく、この発明では、耐火パネルは、火山性ガラス質複層板と石膏ボードとが接着されて一体化されたものとした。
【００１０】
すなわち、第１の発明は、建物の外壁に施工される外壁の耐火構造用の耐火パネルに係るものであり、この耐火パネルは、外壁の外側部に配置される火山性ガラス質複層板と、外壁の内側部に配置される石膏ボードとを備え、該火山性ガラス質複層板と該石膏ボードとの間の全面に亘り接着剤からなる接着剤層が設けられ、該火山性ガラス質複層板と該石膏ボードとが該接着剤層の接着剤により接着一体化されたことを特徴とする。
【００１１】
この第１の発明では、耐火パネルのうちの石膏ボードは約２０％の結晶水を含んでおり、火災の際に加熱されると、この結晶水が熱分解して水蒸気となって徐々に放出され、温度の上昇を遅らせる働きをし、このことによって耐火性が得られる。
【００１２】
このとき、結晶水の放出に伴い石膏ボードの強度が低下して割れが発生しようとするが、耐火パネルは、この石膏ボードが火山性ガラス質複層板と接着されて一体化されたものであり、火山性ガラス質複層板は表裏層がロックウールからなっており、繊維間を結合する有機系接着剤が加熱により徐々に分解するものの、繊維が絡み合った表裏層は大きな寸法変化が生じないので、この火山性ガラス質複層板により該火山性ガラス質複層板と一体化された石膏ボードの強度が保持されて、石膏ボードが破壊するのは抑制される。よって十分な耐火性を長期間に亘り安定して確保することができる。また、火山性ガラス質複層板と石膏ボードとの間に接着剤層が形成されているので、この火山性ガラス質複層板と石膏ボードとの間を火災時の高温のガスが通り難くなり、このことによって耐火性能をさらに高めることができる。
【００１３】
また、耐火パネルは、予め火山性ガラス質複層板と石膏ボードとが接着されて一体化されたものであるので、複数枚（例えば３枚）の石膏ボードを個々に施工する場合に比べて、火山性ガラス質複層板と石膏ボードとが接着一体化された耐火パネルを施工する分だけ施工の手間が少なくなり、施工性が向上する。
【００１４】
しかも、上記複数枚の石膏ボードを建物の外壁に施工する場合、最も外側に位置する石膏ボードは、急な雨によって濡れたときにその強度が低下するので、高価な耐水石膏ボードを用いる必要があるが、本発明では、耐火パネルにおいて水による強度低下が比較的小さい火山性ガラス質複層板を外側に配置することで、高価な耐水石膏ボードを用いる必要がなく、急な雨による強度低下を安価に防止することができる。
【００１５】
第２の発明は、第１の発明において、火山性ガラス質複層板の表面及び裏面の少なくとも一方に気体を遮蔽する気体遮蔽層が設けられていることを特徴とする。
【００１６】
この第２の発明では、火山性ガラス質複層板の表面及び裏面の少なくとも一方に気体遮蔽層が設けられているので、火災時の高温のガス（気体）が火山性ガラス質複層板を通して例えば屋内側に流入しようとしても、それは気体遮蔽層によって遮蔽されるようになり、さらに耐火性能を高めることができる。
【００１７】
第３の発明は、第２の発明において、上記気体遮蔽層は、無機物を主成分とする不燃性塗料であることを特徴とする。
【００１８】
この第３の発明では、気体遮蔽層となる不燃性塗料は耐熱性があり、火災の炎に曝される部分にも使用することができる。
【００１９】
第４の発明の外壁の耐火構造は、第１〜第３の発明のいずれか１つの耐火パネルが建物の外壁に火山性ガラス質複層板を建物の外側に配置して施工されていることを特徴とする。
【００２０】
この第４の発明では、建物の外壁に設けられる耐火構造は、火山性ガラス質複層板と石膏ボードとが接着剤により接着一体化された耐火パネルが火山性ガラス質複層板を建物の外側に配置して施工されているので、耐火パネルのうちの石膏ボードの結晶水によって外壁の耐火性が得られる。また、結晶水の放出に伴い石膏ボードの強度が低下して割れが発生しようとしても、この石膏ボードに接着一体化された火山性ガラス質複層板により石膏ボードの強度が保持されて、石膏ボードの破壊が抑制され、十分な耐火性を長期間に亘り安定して確保することができる。また、火山性ガラス質複層板と石膏ボードとの間に接着剤層が形成されているので、火山性ガラス質複層板と石膏ボードとの間を火災時の高温のガスが通り難くなり、耐火性能をさらに高めることができる。また、複数枚の石膏ボードを個々に施工する場合に比べて、火山性ガラス質複層板と石膏ボードとが接着一体化された耐火パネルを施工するだけで施工の手間が少なくなり、施工性が向上する。しかも、耐火パネルにおいて水による強度低下が比較的小さい火山性ガラス質複層板が建物の外側に配置されているので、高価な耐水石膏ボードを用いることが不要で、急な雨による強度低下の防止を安価に防止することができる。
【発明の効果】
【００２１】
以上説明したように、本発明によると、耐火パネルとして、火山性ガラス質複層板と石膏ボードとを接着剤により接着一体化したことにより、石膏ボードに含まれる結晶水の熱分解による放出と、火山性ガラス質複層板及び石膏ボードの間の接着剤層による高温ガスの通過規制とによって耐火性が得られるとともに、結晶水の放出に伴い石膏ボードの強度が低下するのを火山性ガラス質複層板によって防いで石膏ボードの破壊を抑制でき、よって十分な耐火性を長期間に亘り安定して確保することができる。また、複数枚の石膏ボードを個々に施工する場合に比べて、火山性ガラス質複層板と石膏ボードとが接着一体化された耐火パネルを施工する分だけ施工の手間が少なくなり、施工性が向上する。さらに、複数枚の石膏ボードを建物の外壁に施工する場合のように、高価な耐水石膏ボードを用いる必要がなく、急な雨に対する強度低下を安価に防止することができる。
【図面の簡単な説明】
【００２２】
【図１】図１は、本発明の実施形態に係る外壁の耐火構造を分解して示す斜視図である。
【図２】図２は、外壁の耐火構造の水平断面図である。
【図３】図３は、耐火パネルの斜視図である。
【図４】図４は、実施例及び比較例の表面温度の上昇平均値を示す図である。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものでは全くない。
【００２４】
図１及び図２は、本発明の実施形態に係る外壁の耐火構造を示し、この耐火構造は建物の外壁Ｗに設けられる。外壁Ｗは、建物の骨組みをなす横胴縁１の屋外側に配置される石膏ボード２と、この石膏ボード２の屋外側に配置される本発明の実施形態に係る耐火パネル５と、この耐火パネル５の屋外側に配置される防水材１２と、この防水材１２の屋外側に通気金具（図示せず）を介して隙間を空けて配置される窯業系サイディング１３（外装材）とを備え、これらは重ねられて釘やビス（図示せず）により横胴縁１に取付固定されている。
【００２５】
上記石膏ボード２は、例えば厚さ９．５ｍｍの矩形板材からなる。また、防水材１２は、例えばポリエチレン不織布からなる透湿性防水シートやアスファルト防水紙等からなる。
【００２６】
上記耐火パネル５は、壁厚さ方向の略中央部に配置されて耐火構造の要部をなすものであり、図３にも示すように、内側の石膏ボード６と外側の火山性ガラス質複層板７（例えば大建工業（株）製の商品名「ダイライト」等）とからなる。この耐火パネル５における石膏ボード６は、耐火パネル５内側の上記石膏ボード２と同じで、例えば厚さ９．５ｍｍの矩形板材からなる。一方、火山性ガラス質複層板７は、石膏ボード６と同じ大きさで、例えば厚さ１２．５ｍｍで比重が０．５〜０．９の矩形板材からなり、施工性及び熱を伝え難い点から比重の低いものが好ましい。
【００２７】
そして、上記火山性ガラス質複層板７の裏面と石膏ボード６の表面との間には接着剤層８が介在されており、火山性ガラス質複層板７と石膏ボード６とは接着剤層８の接着剤により接着一体化されて耐火パネル５を構成している。
【００２８】
上記耐火パネル５の火山性ガラス質複層板７と石膏ボード６とを接着する接着剤は、特に限定されず、例えば酢酸ビニル系等の一般的な接着剤を使用することができる。また、接着剤は、火山性ガラス質複層板７と石膏ボード６との接着面の全体に均一に塗布してもよく、或いは接着面への線状塗布や点状塗布であっても構わない。こうして接着面に接着剤を塗布した後に火山性ガラス質複層板７と石膏ボード６とを接着面で重ねて積層し、プレス又は複数枚を接着剤が硬化するまで堆積して一体化すればよい。
【００２９】
さらに、耐火パネル５の火山性ガラス質複層板７において、屋外側の面になる表面には気体遮蔽層１０が一体的に設けられている。この気体遮蔽層１０は、例えば火災時に発生する高温の可燃性ガス等の気体が耐火パネル５の火山性ガラス質複層板７や石膏ボード６、或いは耐火パネル５内側の石膏ボード２を通過するのを遮蔽するためのものであり、例えば無機物を主成分とする不燃性塗料が用いられ、その塗料が塗布されて塗膜として形成される。この不燃性塗料は、例えば膨潤性の高い珪酸塩鉱物（バーミキュライトやベントナイト等）を主成分とし、アクリル樹脂やウレタン樹脂等で耐水性を持たせた塗料が好ましい。尚、気体遮蔽層１０の透湿抵抗の一例を挙げると、不燃性塗料が塗布されていない火山性ガラス質複層板７が０．０００９ｍ２・ｓ・Ｐａ／ｎｇに対して、塗布されたものは０．００３３ｍ２・ｓ・Ｐａ／ｎｇで、気体が透過し難いことを示している。
【００３０】
各耐火パネル５は、その周縁部で隣接する他の耐火パネル５と互いに突き合わされ、その突き合わせ部分を継ぎ目とした状態で壁面に沿って並べられて施工されている。
【００３１】
したがって、この実施形態に係る外壁Ｗの耐火構造では、石膏ボード２の外側に耐火パネル５が施工され、この耐火パネル５は、外側の火山性ガラス質複層板７と内側の石膏ボード６とを接着剤層８を介して接着一体化されたものである。この耐火パネル５のうちの石膏ボード６は約２０％の結晶水を含んでいるので、火災の際に耐火パネル５が加熱されると、この石膏ボード６に含まれる結晶水が熱分解し水蒸気となって徐々に放出され、このことで石膏ボート６延いては耐火パネル５の温度の上昇を遅らせる働きをし、よって耐火パネル５ないし外壁構造の耐火性が得られる。
【００３２】
そして、石膏ボード６は、上記結晶水の放出に伴い強度が低下して割れが発生しようとするが、耐火パネル５の火山性ガラス質複層板７は表裏層がロックウールからなっており、繊維間を結合する有機系接着剤が加熱により徐々に分解するものの、繊維が絡み合った表裏層は大きな寸法変化が生じない。このような火山性ガラス質複層板７が石膏ボード６と接着により一体化されているので、この火山性ガラス質複層板７により石膏ボード６の強度が保持されて、石膏ボード６が破壊するのは抑制される。このことにより、耐火パネル５ないし外壁構造の十分な耐火性を長期間に亘り安定して確保することができる。しかも、火山性ガラス質複層板７と石膏ボード６との間に接着剤層８が形成されているので、この火山性ガラス質複層板７と石膏ボード６との間を火災時の高温のガスが通り難くなり、このことによって耐火構造の耐火性能をさらに高めることができる。
【００３３】
加えて、耐火パネル５の火山性ガラス質複層板７の外側の表面に気体遮蔽層１０が不燃性塗料の塗膜として設けられているので、火災時の高温のガス（気体）が屋外側から耐火パネル５及び石膏ボード２を通して屋内側に流入しようとしても、それは火山性ガラス質複層板７表面の気体遮蔽層１０によって遮蔽されるようになり、さらに耐火構造の耐火性能を高めることができる。
【００３４】
この気体遮蔽層１０は、無機物を主成分とする不燃性塗料であり、この不燃性塗料は耐熱性があるので、火災の炎に曝される部分にも使用することができる。
【００３５】
また、耐火パネル５は、予め火山性ガラス質複層板７と石膏ボード６とが接着されて一体化されたものであるので、耐火構造として、仮に例えば３枚の石膏ボードを個々に施工する場合に比べて、火山性ガラス質複層板７と石膏ボード６とが接着一体化された耐火パネル５を内側の石膏ボード２と共に施工するだけで済み、施工の手間が少なくなって施工性を向上させることができる。
【００３６】
そして、上記のように３枚の石膏ボードを建物の外壁に施工する場合、最も外側に位置する石膏ボードが急な雨によって濡れると、そのときに強度が低下するので、その最外層の石膏ボードとしては高価な耐水石膏ボードを用いる必要がある。これに対し、本実施形態では、耐火パネル５が外側に配置され、その耐火パネル５において水による強度低下の比較的小さい火山性ガラス質複層板７が外側に配置されているので、高価な耐水石膏ボードを用いる必要がなく、急な雨に起因する強度低下を安価に防止することができる。
【００３７】
（その他の実施形態）
尚、上記実施形態では、外壁の壁厚さ方向に耐火パネル５及び石膏ボード２が積層されているが、石膏ボード２の内側にさらに複数の石膏ボード（無機板）を積層してもよい。或いは、上記石膏ボード２は省略して耐火パネル５のみであってもよい。耐火パネル５のみであっても、その火山性ガラス質複層板７に設けられた気体遮蔽層１０による高温ガスの遮蔽効果により耐火性能が得られるとともに、軽量で薄い耐火パネル５による施工性の向上が図られる。
【００３８】
また、上記実施形態では、気体遮蔽層１０が耐火パネル５における火山性ガラス質複層板７の表面に設けられているが、火山性ガラス質複層板７の裏面（屋内側の面）に設けられていてもよく、或いは火山性ガラス質複層板７の表面及び裏面の両方に設けられていてもよい。要は、火山性ガラス質複層板７の表面及び裏面の少なくとも一方に気体遮蔽層１０を設けて気体の通過を遮蔽するようにすればよい。
【００３９】
さらに、上記実施形態では、外壁Ｗの屋外側に窯業系サイディング１３を配置しているが、金属系サイディング（金属外装材）、木材、モルタルを有する外装材であってもよい。
【００４０】
また、建物の構造が木造軸組構造、木造枠組構造、軽量又は重量の鉄骨構造であっても本発明を適用することができる。
【００４１】
そして、本発明の耐火パネル５は、外壁Ｗ以外の耐火構造にも適用できるのは勿論である。
【実施例】
【００４２】
次に、具体的に実施した実施例について説明する。
【００４３】
（実施例）
上記実施形態に記載したように（図１及び図２参照）、軽量鉄骨に厚さ１２．５ｍｍの石膏ボードを釘を使用して打ち付け、その石膏ボード上から耐火パネルを釘を使用して軽量鉄骨に打ち付けた。耐火パネルは、厚さ９．５ｍｍの石膏ボードと厚さ１２．５ｍｍの火山性ガラス質複層板（大建工業（株）製の商品名「ダイライト」）とを酢酸ビニル樹脂接着剤により接着一体化したもので、火山性ガラス質複層板が屋外側になるように配置した。また、火山性ガラス質複層板の屋外側の表面には、不燃性塗料の塗布によって気体遮蔽層を一体的に設けた。耐火パネルと石膏ボードとを合わせた合計の厚さは３４．５ｍｍである。
【００４４】
その後、耐火パネルの上に防水シートを貼り、窯業系サイディングを施工した。そして、この実施例の構造の試験片として、耐火パネルと石膏ボードとを重ねたものを用いた。
【００４５】
（比較例）
軽量鉄骨に厚さ１２．５ｍｍの石膏ボードを釘を使用して打ち付け、その石膏ボード上から厚さ１２．５ｍｍの２枚の火山性ガラス質複層板（大建工業（株）製の商品名「ダイライト」）を重ねてそれぞれ釘を使用して軽量鉄骨に打ち付けた。各火山性ガラス質複層板の屋外側の表面には、不燃性塗料の塗布によって気体遮蔽層を一体的に設けた。２枚の火山性ガラス質複層板と石膏ボードとを合わせた合計の厚さは３７．５ｍｍである。
【００４６】
その後、耐火パネルの上に防水シートを貼り、窯業系サイディングを施工した。この比較例の構造の試験片として、２枚の火山性ガラス質複層板と石膏ボードとを重ねたものを用いた。
【００４７】
（耐火性の試験）
実施例及び比較例の各試験片を１ｍ角の小型炉に入れ、その表面（実施例では耐火パネルにおける火山性ガラス質複層板の表面、比較例では外側の火山性ガラス質複層板の表面）に炎を当てて１時間加熱し、そのときの試験片裏面の温度を６〜８箇所測定した。すなわち、この試験は、試験片の表面に炎が当てられたときに裏面の温度がどの程度上昇するかを調べたものであり、これらの裏面温度の上昇値の平均値（ケルビン）を図４に示す。
【００４８】
この図４を見ると、実施例の方が比較例よりも高いものの、その差は５Ｋで誤差範囲と言え、両者は実質的に同じである。従って、実施例は、総厚さが比較例よりも薄くなっているにも拘わらず比較例と同程度の遮熱性が得られることが判る。
【産業上の利用可能性】
【００４９】
本発明は、外壁の耐火構造に関して軽量の薄い無機板により施工性を高め、耐火性能の向上を図ることができるので、極めて有用である。
【符号の説明】
【００５０】
Ｗ  外壁
２  石膏ボード
５  耐火パネル
６  石膏ボード
７  火山性ガラス質複層板
８  接着剤層
１０  気体遮蔽層
【手続補正２】
【補正対象書類名】特許請求の範囲
【補正対象項目名】全文
【補正方法】変更
【補正の内容】
【特許請求の範囲】
【請求項１】
建物の外壁に施工される外壁の耐火構造用の耐火パネルであって、
上記外壁の外側部に配置される火山性ガラス質複層板と、
上記外壁の内側部に配置される石膏ボードと、を備え、
上記火山性ガラス質複層板と上記石膏ボードとの間の全面に亘り接着剤からなる接着剤層が設けられ、該火山性ガラス質複層板と該石膏ボードとが該接着剤層の接着剤により接着一体化されたことを特徴とする外壁の耐火構造用の耐火パネル。
【請求項２】
請求項１において、
火山性ガラス質複層板の表面及び裏面の少なくとも一方に気体を遮蔽する気体遮蔽層が設けられていることを特徴とする外壁の耐火構造用の耐火パネル。
【請求項３】
請求項２において、
気体遮蔽層は、無機物を主成分とする不燃性塗料であることを特徴とする外壁の耐火構造用の耐火パネル。
【請求項４】
請求項１〜３のいずれか１つの耐火パネルが建物の外壁に火山性ガラス質複層板を建物の外側に配置して施工されていることを特徴とする外壁の耐火構造。